(57)【要約】【課題】表面硬度の高い砂及び／又はゴムチップ入の人工芝に対しても容易に敷設可能であって、かつ係合力に優れた、砂及び／又はゴムチップ入人工芝或いは天然芝用ラインテープを得ることを課題とする。【解決手段】合成重合体モノフィラメントよりなり、茎部１ｂと茎部の一端の係止部に膨頭子体１ａとを備えた係合素子１１および１２が基材２の表面に多数立設され、前記係合素子１１および１２の茎部１ｂ直径（Ｄ）が以下の条件（イ）を満たし、かつ、前記係合素子１１および１２は、係合素子の茎部１ｂが略直線形状であり、係合素子が設けられた基材２表面に対して６０〜８５度の角度に傾斜しており、係合素子１１および１２同士が交差するように設けられたファスナー雄面を備えた、砂及び／又はゴムチップ入人工芝或いは天然芝用ラインテープとする。  ０．３≦Ｄ≦０．９  ・・・（イ）（単位mm）【選択図】        図１
2005188053.tif 000002
【特許請求の範囲】
【請求項１】
合成重合体モノフィラメントよりなり、茎部と茎部の一端の係止部に膨頭子体とを備えた係合素子が基材の表面に多数立設され、
前記係合素子の茎部直径（Ｄ）が以下の条件（イ）を満たし、かつ、前記係合素子は、係合素子の茎部が略直線形状であり、係合素子が設けられた基材表面に対して６０〜８５度の角度に傾斜しているファスナー雄面を備えた、砂及び／又はゴムチップ入人工芝或いは天然芝用ラインテープ。
０．３≦Ｄ≦０．９  ・・・（イ）（単位mm）
【請求項２】
係合素子の立設密度が３０〜９０本／６．４５cm2であることを特徴とする、請求項１に記載の砂及び／又はゴムチップ入人工芝或いは天然芝用ラインテープ。
【請求項３】
請求項１又は２記載の砂及び／又はゴムチップ入人工芝或いは天然芝用ラインテープを、砂及び／又はゴムチップ入人工芝に施工することを特徴とする、砂及び／又はゴムチップ入人工芝或いは天然芝用ラインテープの施工方法。
【発明の詳細な説明】
【技術分野】
【０００１】
本発明は、砂及び／又はゴムチップ入の人工芝に好適なラインテープに関するものである。
【背景技術】
【０００２】
従来、人工芝にラインを引く方法としては人工芝の表面に着色する方法、着色した砂を引く方法、あるいはラインとなる部分に別の色の人工芝を配設する方法等が行われていた。このうち表面に着色する方法ではきれいなライン状に着色するのが容易でなく、更に一旦着色したものは色落ちしにくく極めて不都合であった。また、着色した砂を引くのは、真っ直ぐのラインを引くのにコツを有し、敷設に手間がかかるという問題があり、更に、ラインとして別色の人工芝を配設するのは施工上極めて手間のかかる作業であり、更にラインの変更は容易ではないと言う問題もある。
【０００３】
本発明者らは先に、係合素子を製造する際の織り・加工の温度条件を工夫することにより、従来にない細長い係合素子を製造し、得られた係合素子が人工芝に適合し得ることを見出し、人工芝用ラインテープを開発した（例えば、特許文献１など）。
【０００４】
しかしながら、昨今では、競技者の関節疲労,転倒時の火傷等の健康面から、粗硬なパイル素子，フラットヤーンなどのみで構成された人工芝ではなく、砂及び／又はゴムチップをパイル間に混在させた、砂及び／又はゴムチップ入の人工芝を用いる場合が多くなってきている。かかる砂及び／又はゴムチップ入人工芝は、従来の人工芝と比較して表面が堅いため、前述のラインテープでは、係合し難く、無理に敷設しようとすると、係合素子が損傷する等の問題が起こってきている。
【０００５】
砂及び／又はゴムチップ入人工芝に適したラインテープとしては、係合素子の茎部の直径を調整する技術が知られている（例えば、特許文献２など）。
【０００６】
また、人工芝或いは天然芝用ラインテープは、貼り合わせおよび剥離が簡便である一方で、固定性、あるいは安定性がより重視される場合が多い。
【０００７】
【特許文献１】実用新案登録第２１４９７７１号公報
【特許文献２】特開２００３―３４１５号公報
【発明の開示】
【発明が解決しようとする課題】
【０００８】
従って、本発明の目的とするところは、表面硬度の高い砂及び／又はゴムチップ入の人工芝に対しても容易に敷設可能であって、かつ係合力に優れた、砂及び／又はゴムチップ入人工芝或いは天然芝用ラインテープを得るにある。
【課題を解決するための手段】
【０００９】
本発明は上記目的を達成する為に次の構成を備えている。
即ち、本発明は、合成重合体モノフィラメントよりなり、茎部と茎部の一端の系止部に設けられた膨頭子体とを備えた係合素子が基材の表面に多数立設され、前記係合素子の茎部直径（Ｄ）が以下の条件（イ）を満たし、かつ、前記係合素子は、係合素子の茎部の形状が略直線であり、係合素子が設けられた基材表面に対して６０〜８５度の角度に傾斜しているファスナー雄面を備えた、砂及び／又はゴムチップ入人工芝或いは天然芝用ラインテープを提供する。
３≦Ｄ≦０．９  ・・・（イ）（単位mm）
【００１０】
また、本発明は、上記係合素子の立設密度が３０〜９０本／６．４５cm2であることを特徴とする、上記砂及び／又はゴムチップ入人工芝或いは天然芝用ラインテープを提供する。
さらに、本発明は、砂及び／又はゴムチップ入人工芝或いは天然芝用ラインテープを、砂及び／又はゴムチップ入人工芝に施工することを特徴とする、砂及び／又はゴムチップ入人工芝或いは天然芝用ラインテープの施工方法を提供する。
【発明の効果】
【００１１】
本発明によって、砂及び／又はゴムチップ入人工芝に対し、容易に敷設可能であって、かつ砂やゴムなどを含む人工芝面に対しても優れた係合力を有する、砂及び／又はゴムチップ入人工芝或いは天然芝用ラインテープおよび砂及び／又はゴムチップ入りの人工芝に適したラインテープ施工方法を提供される。
【発明を実施するための最良の形態】
【００１２】
以下に、本発明にかかる砂及び／又はゴムチップ入人工芝或いは天然芝用ラインテープの実施形態の例を図面に基づいて詳細に説明する。なお、発明は、下記実施形態に限定されるものではない。
【００１３】
本発明の雄面に用いられる係合素子は溶融紡糸可能な熱可塑性合成線状重合体よりなるモノフィラメント糸、例えばポリオレフィン系、ポリアミド系及びポリエステル系の中から選ぶことが出来るけれども、膨頭子形成の上からはポリオレフィン系が有効であり、被係合体への貫通機能上はポリエステル繊維（PET）が有効である。
【００１４】
モノフィラメントの断面形状は、多角形であっても円形状であってもよい。多角形の場合中心からの対称形が好ましい。また、断面形状としては、略円形状であることが特に好適である。偏平断面、半円形断面、などの特殊異形断面糸は立没突起とした場合、熱応力等で屈曲を生じ易いという点で好ましくない。
【００１５】
図１〜４に、本発明の人工芝或いは天然芝用ラインテープの係合素子の実施形態の一例を示す。図１は基材に織り込まれた係合素子４つを側面から見た図であり、図２は、係合素子を示す図であり、図３は人工芝或いは天然芝用ラインテープの側面図であって係合素子の配置を示すものであり、図４は、人工芝或いは天然芝用ラインテープの斜視図である。なお、図１および３では、係合素子は一列のみ表示し、奥に並列する係合素子は省略している。
【００１６】
図１に示すように、係合素子１１は、茎部１ｂと膨頭子１ａとで構成されている。膨頭子１ａは、茎部１ｂの基材に固定された側と反対の端部（系止部）に設けられ、本実施形態ではマッシュルーム型の形状を有している。
【００１７】
図２に示される本発明に係る膨頭子先端部のふくらみ（ＤM）は軸径（Ｄ）に対して１．４倍以上２．０倍未満が好ましい。１．４倍以上だと、とれ難く、２．０倍以下であると被係合体に敷設し易く浮き上り難いからである。
【００１８】
さて、本発明の特徴とするところは、図２に示すように、係合素子の茎部直径（Ｄ）が下記の範囲にある点である。なお、図２では係合素子の構造を示すための図であり、基材面に対する傾斜角は示していない。
３≦Ｄ≦０．９ …（イ）（単位mm）
【００１９】
直径（Ｄ）が０．３（mm）以上で、適度な剛性を有するため、砂やゴムチップ入りの人工芝に敷設し易く、また係合素子表面積の増加に伴って摩擦係合が大きくなり、係合素子長にかかわらず、横引き抗力が大きく有効な係合面を得られるからである。また直径（Ｄ）が０．９（mm）以下であると、被係合体となる砂及び／又はゴムチップ入人工芝に対して、必要な深さに敷設し易く実用的だからである。
尚、好ましくは、０．４以上であり、更に好ましくは、０．５以上である。
【００２０】
一方、係合素子高さ（パイル高）（Ｌ）の範囲は５（mm）以上２０（mm）以下が好ましく、更に好ましくは、５〜１０(mm)である。５（mm）以上だと、人工芝が長いパイルと短いループの２段植毛構造になっている場合に、短いループ状の芝にも絡まることができるという点で好ましく、２０（mm）以下で、素子茎部直径（Ｄ）との比率が高すぎず、砂及び／又はゴムチップ入人工芝への敷設時の素子の湾曲が少なく、真っ直ぐなラインの敷設が容易であるという点で好ましいからである。
【００２１】
パイル高（Ｌ）と素子茎部直径（Ｄ）の比Ｌ／Ｄは、７≦Ｌ／Ｄ≦４０の範囲にあることが、好ましく、特に好ましくは、１０≦Ｌ／Ｄ≦１５である。１０以上で、砂及び／又はゴムチップ入人工芝への敷設が容易となり、４０以下で素子茎部のモノフィラメント糸そのものが曲がらないからである。
【００２２】
本発明の人工芝或いは天然芝用ラインテープに設けられる係合素子は、さらに次のような特徴を有する。すなわち、雄面に設けられる係合素子は、係合素子の茎部が略直線形状であり、係合素子が設けられた基材表面に対して６０〜８５度の角度に傾斜しており、係合素子同士が交差するように設けらる。
【００２３】
図１の係合素子の部分を拡大図に示すように、本実施形態では、シート状の基材２は織布で形成され、係合素子１１は基材２に織り込まれて、２つの係合素子１１および１２が形成されている。人工芝或いは天然芝用ラインテープ５（図３、図４）では、この係合素子１１および１２の組み合わせが多数設けられて構成されている。
【００２４】
係合素子１１等はその茎部１ｂの形状が略直線状であり、また基材面に対して茎部１ｂが傾斜して設けられており、その傾斜角度αは好ましくは、６０〜８５度、より好ましくは６５〜７７度、さらに好ましくは約７０度である。このような傾斜角をもたせることにより、人工芝或いは天然芝用ラインテープの係合力を向上させることができる。
【００２５】
また、図１、３および４に示すように本実施形態においては、複数の係合素子のそれぞれの傾斜方向は、すべて一方方向に平行に揃えるのではなく、係合素子同士が交差するように備えられている。ここでいう交差するというのは、すべての係合素子を平行になるように同一方向、同一角度に傾斜させるのではないという意味である。交差するということには、図１などに示されるように各係合素子の仮想延長線Ｍが相互に交差する場合が含まれる。また、各係合素子同士は直接接触しないことが望ましい。
【００２６】
図３および４に示すように、本実施形態においては、Ｘ方向に相互に並ぶ係合素子４が、交互に交差するように設けられており、Ｙ方向の係合素子同士の位置関係は任意に調整可能である。
【００２７】
係合素子の立設密度は被係合体となる砂及び／又はゴムチップ入人工芝のパイルの密度や開繊状態によって選択的に使用出来るが、通常３０〜１５０（本／６．４５cm2）であることが好ましく、更に好ましくは、３６〜９０（本／６．４５cm2）、特に好ましくは、４５〜７０（本／６．４５cm2）である。
【００２８】
係合素子によって構成される布製ファスナー雄面の製造に際しては、二重パイル織機を用いて、モノフィラメント糸をパイルとして織付けた后に充分な熱セットを行なう事によって後工程のパイルだおれを阻止することが好ましい。その後面分割し必要に応じて着色加工を施した後、最后に造粒工程で素子先端を溶融加熱して、ファスナー雄面となす。
【００２９】
そして、前記ファスナー雄面を一定の規格巾となし、必要に応じて裏面を着色加工することにより、砂及び／又はゴムチップ入人工芝或いは天然芝用ラインテープを製造することができる。
【００３０】
本発明においては、着色加工は必ずしも必要ではないが、白色を含む螢光塗料又は蓄光・顔料をコーティングする等により有色にすることで、ラインテープを目立たせることができるため好ましい。
【００３１】
又、人工芝或いは天然芝用のラインテープとしては、用いる際は、50〜２００（mm）巾程度にスリットして用いるのが好ましい。５０ｍｍのラインテープはテニス、ゲートボールなどのラインに、２００ｍｍはサッカーなどのラインに用いることができる。
【００３２】
尚、本発明の砂及び／又はゴムチップ入人工芝或いは天然芝用ラインテープを使用できる砂及び／又はゴムチップ入人工芝は、特に限定されないが、例えばパイル糸タイプの場合は、20〜200デニールの円形断面，フラットヤーンなどのタイプにも適用できるが、ループパイル製品に最も好ましく使用される。
【実施例】
【００３３】
１．雄面ファスナーの製造
ナイロン製織布を基材布として用い、立設するモノフィラメントとして１３００デニールのポリプロピレン糸を用いて、二重パイル織機（２枚の基材布を対向状態で製織する機器）により、経パイル織または綾織りした後、二枚に開反した。溶剤系のウレタン樹脂を主成分とする裏面コーティングを施した後、モノフィラメントの先端部分を溶融して、膨頭子体形状を有する係合素子を形成した。
【００３４】
係合素子の立設密度は、人工芝或いは天然芝用ラインテープの単位面積（６．４５cm2）あたり約１２０本、その単位面積あたりに存在する係合素子の内約７０％以上の係合素子が上記の傾斜角度を有するように作製した。すなわち、傾斜角度を有する係合素子が設けられるように作製した。すなわち、二重パイル織時、製織温度約１６０℃下、モノフィラメントの繰り出し速度をそれぞれ５０、５１、５３、５７ｍｍ／ｍｉｎと、調整しながら綾織することで、係合素子の基材布に対する傾斜角度が、９０度、８０度、７０度および６０度の雄面ファスナーを作製した。
【００３５】
また、得られた雄面ファスナーのモノフィラメントは、膨頭子体形状の最大直径が１．０〜１．２ｍｍ、膨頭子部分の高さが０．５ｍｍ、膨頭子部分まで含めたモノフィラメント全体の長さが２．１〜２．７ｍｍ、基材布の布地の厚みが０．５ｍｍであった。
【００３６】
また、係合素子は、面ファスナーの単位面積あたり約８５％以上の係合素子がそれぞれ上記の傾斜角度を有した。
【００３７】
２．雌面ファスナー
雌面ファスナーとして、ループ状係合素子を基材布一面に設けたものを用いた。ループ高さは約２ｍｍである。
【００３８】
３．評価方法
引っ張り試験機によるＴ型剥離試験（JIS L3416；2000、7.4.2）に従って、上記１．の面ファスナーおよび芝に見立てた２．に示した面ファスナーを貼り合わせた場合の係合力（Ｘ）を測定した。係合力（Ｘ）は、５ｃｍ幅の雄および雌面ファスナーを５ｃｍ長係合させて、５ｃｍ角で係合させ、雄および雌面ファスナーのそれぞれの一端部に設けた非係合部を引っ張り試験機のつかみに装着し、引っ張り速度３０ｃｍ／ｍｉｎで相反する方向へ引っ張り、係合させていた５ｃｍ間を剥離させた。係合力は、剥離するときに示す剥離荷重の極大値を多きものから６つ、極小値の小さいものから６つをとり、１２の値の平均値Ｐを求め、剥離荷重の平均値Ｐを、ファスナーの有効幅（本試験の場合５ｃｍ）で割って、幅１ｃｍあたりの剥離強さとして算出した。５組の試験片について測定を行い、その平均値を係合力（Ｘ）として求めた。
【００３９】
４．係合確率試験
以下のようにして、芝に見立てた短冊を用い、雄面に係合される短冊数を計測して、係合確率を求めた。まず、通常紙を幅１ｍｍ、長さ１０ｍｍに切断し短冊を複数枚用意した。短冊２０枚ずつを、各角度を有するそれぞれの人工芝或いは天然芝用ラインテープの雄面５ｃｍ2上に高さ１０ｃｍより落下させた。その後、雄面を裏返して係合されていない短冊を除去し、係合した短冊の数を計測し、芝に見立てた短冊の係合確率を求めた。係合確率は、短冊２０枚中の係合した枚数の割合によって示し、３回測定した平均を算出して求めた。結果を表１に示す。
【００４０】
【表１】
2005188053.tif 000003
【００４１】
表１に示されるように、係合素子の傾斜角度によって短冊の係合頻度に違いが生じることが明らかとなった。
【００４２】
以下に、前記係合素子の素子茎部直径（Ｄ）が以下の条件（イ）を満たすファスナー雄面を備えた、砂及び／又はゴムチップ入人工芝或いは天然芝用ラインテープの係合力を示す試験を参考例として示す。
０．３≦Ｄ≦０．９  ・・・（イ）（単位mm）
【００４３】
［実施例４〜１３］
モノフィラメントからなる係合素子をポリプロピレン３０００デニール（３３３３デシテックス，Ｄ＝０．６８）、地組織糸をポリエステル５００デニール（５５５デシテックス）４８フィラメント、及び１０００デニール（１１１１デシテックス）９６フィラメントを用いて、二重パイル織機（２枚のパイル布を対向状態で製織するもの）により、製織したる後、２枚に開反し、更に立設密度や素子軸長を種々変化させたそれぞれの反物について、アクリル系エマルジョンを主成分とする裏面コーティングを施した後に、パイル先端部分を溶融する方法により、係合素子として膨頭子形状をもつ布製ファスナー雄面を作成し、これを５０（mm）巾にスリットし砂及び／又はゴムチップ入人工芝或いは天然芝用ラインテープとした。
【００４４】
これら砂及び／又はゴムチップ入人工芝或いは天然芝用ラインテープの係合素子密度は、３６，５４，９０（本／６．４５cm2）、膨頭子形状は、ＤM／Ｄ＝１．８とした。また、それらの係合素子の基材布に対する傾斜角度は、単位面積当たりの係合素子数の８５％以上が同じ様な値であった。
【００４５】
これらの表１に記載の砂及び／又はゴムチップ入人工芝用ラインテープサンプルを、大塚化学株式会社製砂入人工芝（商品名ステングレー・サンドＣＬ２５）に係合させ、係合性能や敷設作業性等を総合評価した。それぞれを、５段階評価した結果を表２に示す。尚、評価基準は、下記の通りである。
【００４６】
５  非常に良好
４  かなり良好
３  良好
２  実用に耐える。
１  実用に耐えない。
【００４７】
【表２】
2005188053.tif 000004
【００４８】
表２から分かる通り、素子茎部直径（Ｄ）が０．３≦Ｄ≦０．９の範囲内であれば、実用に耐え得るラインテープが得られた。中でも、立設密度が３０〜９０本／６．４５cm2である実施例１〜８は、特に敷設作業が容易で係合力にも優れていた。
【００４９】
実施例５〜１０は、パイル高さが５〜１０(mm）である為、敷設が容易であった。
【００５０】
Ｌ／Ｄが１０≦Ｌ／Ｄ≦１５である実施例４〜６が、敷設の容易性と係合力の両立の面で最も好ましい結果を示した。
【００５１】
［実施例１４］
表２に記載の人工芝或いは天然芝用ラインテープサンプルを、住友ゴム工業社製のハイブリッドターフ（ゴムチップ及び砂入）人工芝及び、株式会社アストロ製のアストロプレイ（ゴムチップ入り人工芝）に係合させ、充分な係合性能を発揮することを確認した。
【産業上の利用可能性】
【００５２】
本発明は、砂および／またはゴムチップ入人工芝或いは天然芝用ラインテープとして有用であり、また砂および／またはゴムチップ入人工芝状にラインテープを設けるのに適している。
【図面の簡単な説明】
【００５３】
【図１】本発明に係る、先端が膨頭子体の係合素子を備える雄面の経糸方向の断面図である。
【図２】係合素子１本について拡大した説明図である。
【図３】本発明人工芝或いは天然芝用ラインテープの雄面の側面図である。
【図４】本発明の人工芝或いは天然芝用ラインテープ雄面の斜視図である。
【符号の説明】
【００５４】
２  雄面の地組織（基材）
１１、１２  係合素子
１ａ  膨頭子体の系止部
１ｂ  茎部
５  人工芝或いは天然芝用ラインテープ
ＤＭ  膨頭子先端部膨らみ径
Ｄ  係合素子の茎部直径
Ｌ  係合素子の高さ
Ｍ  係合素子の仮想延長線
α  傾斜角度
【図１】
2005188053.tif 000005
【図２】
2005188053.tif 000006
【図３】
2005188053.tif 000007
【図４】
2005188053.tif 000008